FR 2881275 A1 20060728 FR 0500715 A 20050124 B0649fr La présente invention concerne une batterie au lithium améliorée. Les batteries au lithium fonctionnent par échange d'ions lithium entre une anode et une cathode, à travers un électrolyte comprend un sel de lithium en solution dans un solvant liquide ou dans un solvant polymère. Dans un mode de réalisation particulier, l'électrolyte est une solution solide d'un sel dans un solvant, et les divers éléments de la batterie sont sous forme de films. Le film constituant l'électrode positive est appliqué sur un collecteur de courant, le film constituant l'électrolyte est entre les deux films constituant respectivement l'électrode positive et l'électrode négative. Un polymère peut être utilisé comme solvant du sel s'il est capable de solvater les cations du sel. Les polymères constitués essentiellement par des unités oxyde d'éthylène (POE) ont été largement utilisés comme solvant du sel. Cependant, la tenue mécanique conférée par un POE au film d'électrolyte est faible, notamment dans le domaine de température dans lequel fonctionne la batterie. En outre, lors des cycles successifs de fonctionnement de la batterie, le lithium a tendance à former des dendrites, ce qui réduit fortement la durée de vie de la batterie. EP-1 139 128 dé- crit une batterie dont la configuration vise à supprimer le problème créé par la formation de dendrites. Ladite batterie comprend comme électrolyte un film d'un polymère conducteur ionique placé entre l'anode et la cathode. Le film de poly- mère conducteur ionique est constitué par une matrice dudit polymère qui retient une solution non aqueuse contenant un sel de lithium, ladite matrice étant formée par deux couches formées sur l'une l'anode et l'autre sur la cathode. La concentration en sel de lithium est plus élevée dans la matrice polymère du côté de la cathode que du côté de l'anode. Par exemple, la couche de polymère conducteur du côté de l'anode est constituée par un mélange de POE trifonctionnel portant trois groupements terminaux acrylate et d'une solution de LiPF6 dans un mélange EC/EMC dissous dans DPMA et coulé sur l'anode puis réticulé par irradiation, et la couche de poly- B0649fr mère conducteur du côté de la cathode est constituée par un mélange du même POE trifonctionnel et d'une solution de LiPF6 dans un mélange EC/ybutyrolactone dissous dans DPMA et coulé sur la cathode, puis réticulé par irradiation. Cependant, la présence du liquide non aqueux dans la polymère conducteur tend à former des mousses, ce qui inactive une partie du lithium, et rend donc nécessaire l'utilisation d'un excès de lithium. Le but de la présente invention est de fournir une batterie au lithium dans laquelle la formation de dendrites lors des cyclages successifs, est diminuée, voire supprimée, tout en diminuant l'excès de lithium nécessaire. La présente invention a par conséquent pour objet un film de matériau composite destiné à former l'électrolyte d'une batterie au lithium, ainsi qu'une batterie au lithium comprenant un tel électrolyte. Le film de matériau composite selon la présente invention comprend une couche dite couche N et une couche dite couche P, et il est caractérisé en ce que: É chacune des couches P et N est constituée par une solution solide d'un sel de lithium dans un matériau polymère, le sel de lithium étant le même dans les deux couches, la teneur en matériau polymère étant d'au moins 60% en poids, et la teneur en sel de lithium étant de 5 à 25% en poids; É le matériau polymère de la couche P contient un polymère solvatant et un polymère non solvatant, le rapport en poids des deux polymères étant tel que le polymère solvatant forme un réseau continu; É le matériau polymère de la couche N est constitué par un polymère solvatant, et éventuellement un polymère non solvatant, le rapport en poids des deux polymères étant tel que le polymère solvatant forme un réseau continu, et le polymère non solvatant ne forme pas un réseau continu. Le fait que le polymère solvatant forme un réseau continu au sein de chacune des couches P et N signifie que, dans chacune des couches, ledit polymère solvatant constitue B0649fr une matrice au sein de laquelle les autres constituants de la couche sont dissous ou dispersés. Dans une telle structure, la circulation des ions lithium à travers le film composite se fait par l'intermédiaire du polymère solvatant. Dans un mode de réalisation préféré, la couche P est telle que le polymère solvatant et le polymère non solvatant forment un réseau co- continu. Dans un tel cas, les deux polymères forment ensemble la matrice du matériau constituant la couche P. Il est avantageux que le polymère solvatant de la couche P soit le même que celui de la couche N. De même, lorsque la couche N comprend un polymère non solvatant, il est avantageux que ledit polymère non solvatant soit identique au polymère non solvatant de la couche P. Le polymère solvatant peut être choisi parmi les homopolymères et les copolymères d'oxyde d'éthylène, d'oxyde de méthylène, d'oxyde de propylène, d'épichlorhydrine ou d' allylglycidyléther. Le polymère non solvatant peut être choisi parmi les polymères halogénés. A titre d'exemple, on peut citer les homopolymères et les copolymères de chlorure de vinyle, de fluorure de vinylidène, de chlorure de vinylidène, de tétrafluorure d'éthylène, de chlorotrifluoroéthylène, et les copolymères de fluorure de vinylidène et de hexafluoro- propylène, et leurs mélanges. Lorsque le matériau formant une couche donnée comprend un polymère solvatant et un polymère non solvatant, la formation d'un réseau continu ou co-continu dépend notamment de la nature des polymères choisis et de leurs proportions res- pectives. Par exemple, lorsque le matériau polymère d'une couche comprend un poly(oxyde d'éthylène) POE comme polymère solvatant et un poly(fluorure de vinylidène) PVDF comme polymère non solvatant, on obtient un réseau continu de PEO lorsque le matériau polymère contient au moins 35% en poids de PEO. Avec les mêmes polymères, on obtient un réseau cocontinu lorsque le matériau polymère contient au moins 35% en poids de PEO et au moins 35% en poids de PVDF. B0649fr La détermination des proportions à respecter pour obtenir soit un réseau continu de polymère solvatant, soit un réseau co-continu de polymère solvatant et de polymère non solvatant est à la portée de l'homme de métier. Pour un couple polymère solvatant Pl - polymère non solvatant P2 donné, on prépare une série de mélanges P1-P2 dont la composition en poids varie par exemple de 10% en 10%. Pour chaque composition, on prépare deux échantillons. L'un des échantillons de chaque composition est placé dans un liquide solvant du polymère solvatant P1 et non solvant du polymère non solvatant P2, et l'autre échantillon de chaque composition est placé dans un liquide solvant du polymère P2 et non solvant du polymère P1. Pour chaque essai de dissolution sélective effectué pour un polymère donné (Pl ou P2), on détermine la proportion de polymère dissoute dans le solvant par rapport à la quantité du polymère présent initialement dans l'échantillon. Cette proportion représente le taux de continuité du polymère donné dans le matériau polymère. Lorsque, pour un échantillon donné, la quantité d'un polymère retrouvée en solution est égale à la quantité de polymère contenue initialement dans l'échantillon, l'on considère que le taux de continuité du polymère est de 100%. Le sel de lithium peut être choisi parmi LiPF6, LiAsF6, LiC1O4r LiBF4, LiC4BO8, Li (C2F5SO2) 2N, Li [ (C2F5) 3PE3] , LiCF3SO3r LiCH3SO3r et LiN (SO2CF3) 2. LiN (SO2CF3) 2r désigné ci-après par LITFSI, est particulièrement préféré. Bien entendu, la solution solide constituant chacune des couches de l'électrolyte peut contenir des additifs classiquement utilisées dans les électrolytes solides polymères, tels que des charges destinées à renforcer la tenue mécanique. A titre d'exemple, on peut citer MgO, TiO2, SiO2, BaTiO3 ou Al2O3. Dans un mode de réalisation particulier de l'invention, le polymère solvatant est un poly(oxyde d'éthylène) POE, le polymère non solvatant est un homopolymère de fluorure de vinylidène (PVDF) ou un copolymère de fluorure de vinylidène et d'hexafluoropropylène (PVDF-HFP), les couches N et P formant l'électrolyte ont la composition suivante: B0649fr Couche N Polymère solvatant: POE Polymère non solvatant (PVDF ou PVDF-HFP) 5 Sel de lithium Additif Couche P Polymère solvatant POE Polymère non solvatant (PVDF ou PVDF-HFP) Sel de lithium Additif2881275 Les couches N et P sont avantageusement fabriquées par extrusion d'une composition comprenant les constituants appropriés dans les proportions appropriées. La couche N peut être extrudée à l'aide d'une extrudeuse monovis ou d'une extrudeuse bi-vis. La couche P est élaborée de préférence en utilisant une bi--vis, qui permet une meilleure dispersion des différents constituants. Le film bi-couche formant l'électrolyte est obtenu par laminage à chaud des couches N et P. La batterie qui constitue un autre objet de la présente invention est constituée par un film de matériau composite selon l'invention, placé entre un film constituant l'élec- trode négative et un film constituant l'électrode positive de sorte que la couche N du film composite soit adjacent à l'électrode négative et la couche P du film composite soit adjacente à l'électrode positive, ladite électrode positive étant au contact d'un collecteur de courant. Dans une telle batterie, la couche N a pour effet d'assurer un bon contact entre l'électrolyte et l'électrode négative, et la couche P a pour effet d'empêcher la croissance des dendrites et d'améliorer la tenue mécanique de l'électrolyte. Dans les batteries au lithium selon la présente inven- tion, l'épaisseur des films qui constituent les différents éléments de la batterie est en général de l'ordre de 1 à une centaine de micromètres. De préférence, pour le film de matériau composite formant l'électrolyte de la batterie, la B0649fr couche N a une épaisseur de 1 à 30 pm, la couche P a une épaisseur de 5 à 20 pm. Dans une batterie selon l'invention, l'électrode négative peut être constituée par du lithium métallique, ou 5 par l'un de ses alliages. La matière active de l'électrode positive peut être choisie parmi les oxydes de vanadium VOX (2 Les exemples La présente invention est illustrée par les exemples suivants, auxquels elle n'est cependant pas limitée. Exemple 1 On a préparé un film de matériau composite ayant la composition suivante: Couche N (épaisseur 20}gym) en poids POE 70 PVDF/HFP 85/15 2,2 LiTFSI 17, 8 MgO 10 Couche P (épaisseur 10 pm) en poids POE 36 PVDF/HFP 85/15 50 LITFSI 9 MgO 5 La couche N a été préparée en soumettant un mélange des quantités appropriées de POE, PVDF/HFP, LiTFSI et MgO, à une extrusion dans une extrudeuse monovis munie d'une filière plate. La couche P a été préparée en soumettant un mélange B0649fr des quantités appropriées de POE, PVDF/HFP, LiTFSI et MgO, à une extrusion dans une extrudeuse bi-vis munie d'une filière plate. Ensuite, les deux couches obtenues ont été assemblées par laminage à chaud, pour former un élément bicouche ayant une épaisseur de 30 pm. Exemple 2 On a reproduit le mode opératoire de l'exemple 1 en introduisant dans une extrudeuse monovis, la composition suivante destinée à former la couche N: Couche N % en poids POE 78 PVDF/HFP 85/15 2,5 LiTFSI 19,5 et dans une extrudeuse bi-vis, la composition suivante 15 destinée à former la couche P: Couche P % en poids POE 40 PVDF/HFP 85/15 50 LITFSI 10 Ensuite, on a assemblé les deux couches par laminage à chaud, pour obtenir un matériau dont la couche N a une épaisseur de 20 pm et la couche P une épaisseur de 10 pm pour former un élément bicouche ayant une épaisseur de 30 pm. Exemple 3 On a reproduit le mode opératoire de l'exemple 1 en introduisant dans une extrudeuse monovis, la composition suivante destinée à former la couche N: Couche N % en poids POE/PO/AGE 80 LiTFSI 20 et dans une extrudeuse bivis, la composition suivante destinée à former la couche P: Couche P % en poids POE/PO/AGE 40 B0649fr PVDF/HFP 50 LITFSI 10 Ensuite, on a assemblé les deux couches par laminage à chaud, pour obtenir un matériau dont la couche N a une épaisseur de 20 pm et la couche P une épaisseur de 10 pm pour former un élément bicouche ayant une épaisseur de 30 pm. Exemple 4 On a préparé une batterie (batterie N+P) contenant le film bicouche de l'exemple 1 comme électrolyte. L'anode est un film de lithium ayant une épaisseur de 100 pm. La cathode est un film de 50 pm d'un matériau composite placé sur un collecteur de courant en aluminium revêtu d'une couche carbonée, ledit matériau composite comprenant LiV3O8 comme matière active d'électrode, du noir de carbone comme matériau générant une conductivité électronique, un POE contenant TFSI comme liant. Le film bicouche de l'exemple 1 a été colaminé avec le film de lithium et le film formant l'électrode. A titre de comparaison, on a préparé de la même manière deux autres batteries en changeant simplement l'électrolyte. L'une des batterie (batterie N) comprend la couche N comme électrolyte, l'autre batterie (batterie P) comprend la couche P comme électrolyte. On a fait fonctionner la batterie selon l'invention ainsi que les batteries comparatives, avec un régime de C/2 à la décharge et un régime de C/4 à la charge, en imposant une tension comprise entre 3,3 et 2 V aux bornes, et on a déterminé la durée de vie des batteries. Par durée de vie, on entend le nombre de cycles nécessaires pour qu'une batterie perde 20% de sa capacité initiale. La durée de vie constatée dans les trois cas est indiqué ci-après: Batterie Durée de vie N+P 700 cycles N 400 cycles P 50 cycles. B0649fr Il apparaît ainsi que l'utilisation comme électrolyte du film bicouche augmente de manière substantielle la durée de vie de la batterie, notamment par rapport à une batterie classique ayant comme électrolyte une solution solide de sel de lithium dans POE. B0649fr Revendications 1. Film de matériau composite comprenant une couche dite couche N et une couche dite couche P, caractérisé en ce que: É chacune des couches P et N est constituée par une solution solide d'un sel de lithium dans un matériau polymère, le sel de lithium étant le même dans les deux couches, la teneur en matériau polymère étant d'au moins 60% en poids, et la teneur en sel de lithium étant de 5 à 25% en poids; É le matériau polymère de la couche P contient un polymère solvatant et un polymère non solvatant, le rapport en poids des deux polymères étant tel que le polymère solvatant forme un réseau continu; É le matériau polymère de la couche N est constitué par un polymère solvatant, et éventuellement un polymère non solvatant, le rapport en poids des deux polymères étant tel que le polymère solvatant forme un réseau continu, et le polymère non solvatant ne forme pas un réseau continu. 2. Film de matériau composite selon la revendication 1, caractérisé en ce que le polymère solvatant est choisi parmi les homopolymères et les copolymères d'oxyde d'éthylène, d'oxyde de méthylène, d'oxyde de propylène, d'épichlorhydrine ou d'allylglycidyléther. 3. Film de matériau composite selon la revendication 1, caractérisé en ce que le polymère non solvatant est choisi parmi les homopolymères et les copolymères de chlorure de vinyle, de fluorure de vinylidène, de chlorure de vinylidène, de tétrafluorure d'éthylène, de chlorotrifluoroéthylène, et les copolymères de fluorure de vinylidène et de hexafluoropropylène, et leurs mélanges. 4. Film de matériau composite selon la revendication 1, caractérisé en ce que le sel de lithium est choisi parmi LiPF6, LiAsF6, LiC104, LiBF4, LiC4BO8, Li (C2F5S02) 2N, Li [ (C2F5) 3PF3] , LiCF3SO3, LiCH3SO3, et LiN (SO2CF3) 2. B0649fr 5. Film de matériau composite selon la revendication 1, caractérisé en ce que la solution solide constituant l'une et/ou l'autre des couches N et P contient un additif. 6. Film de matériau composite selon la revendication 5, caractérisé en ce que l'additif est choisi dans le groupe constitué par MgO, TiO2, SiO2, BaTiO3 ou Al2>03. 7. Film de matériau composite selon la revendication 1, caractérisé en ce que la couche N contient de 60 à 85% en poids en poids de polymère solvatant choisi parmi les poly(oxyde d'éthylène), de 0 à 12% en poids de polymère non solvatant choisi parmi les poly(fluorure de vinylidène) et les copolymères de fluorure de vinylidène et d'hexafluoropropylène, de 15 à 25% en poids de sel de lithium, et de 0 à 15% en poids d'un additif. 8. Film de matériau composite selon la revendication 1, caractérisé en ce que la couche P contient de 35 à 60% en poids en poids de polymère solvatant choisi parmi les poly(oxyde d'éthylène, de 25 à 60% en poids de polymère non solvatant choisi parmi les poly(fluorure de vinylidène) et les copolymères de fluorure de vinylidène et d'hexafluoropropylène, de 5 à 20% en poids de sel de lithium, et de 0 à 10% en poids d'un additif. 9. Film de matériau composite selon la revendication 1, caractérisé en ce que, la couche N a une épaisseur de 1 à 25 30 pm et la couche P a une épaisseur de 5 à 20 pm. 10. Film de matériau composite selon la revendication 1, caractérisé en ce que les proportions respectives de polymère solvatant et de polymère non solvatant dans la couche P sont choisies de telle sorte que les deux polymères forment un réseau co-continu. 11. Film de matériau composite selon la revendication, caractérisé en ce que le polymère solvatant de la couche P est identique à celui de la couche N. 12. Film de matériau composite selon la revendication, 35 caractérisé en ce que le polymère non solvatant de la couche P est identique à celui de la couche N. 13. Batterie comprenant un film d'électrolyte placé entre une électrode positive et une électrode négative B0649fr constituée par un film de:Lithium ou d'un alliage de lithium, caractérisée en ce que: le film d'électrolyte est un film de matériau composite selon l'une des revendications 1 à 12; - la couche N du film de matériau composite est adjacente à l'électrode négative et la couche P du film de matériau composite est adjacente à l'électrode positive, ladite électrode positive étant au contact d'un collecteur de courant. 14. Procédé de préparation d'un film de matériau composite selon la revendication 1, caractérisé en ce qu'on prépare une composition contenant les constituants de la couche P, et une composition contenant les constituants de la couche N, on extrude chacune des compositions pour former les deux couches, puis l'on assemble les deux couches par laminage à chaud. 15. Procédé selon la revendication 12, caractérisée en ce que la composition destinée à former la couche P est extrudée à l'aide d'une extrudeuse bi-vis, et la composition destinée à former la couche N est extrudée à l'aide d'une extrudeuse mono-vis ou bis-vis.